(57)【要約】【課題】織物が液体を吸収する際に液体が拡散するのを軽減し、織物や吸収体に吸収保持された液体の液戻りを抑制する吸収性物品用の透液性シートを提供すること。【解決手段】疎水性を有する織物（４０）と、親水性繊維を備えた不織の繊維集合体（５０）であって、一部の繊維が前記織物（４０）と交絡している繊維集合体（５０）と、を有する吸収性物品用の透液性シート。【選択図】図４
2020075017.tif 000002
【特許請求の範囲】
【請求項１】
疎水性を有する織物と、
親水性繊維を備えた不織の繊維集合体であって、一部の繊維が前記織物と交絡している繊維集合体と、
を有する吸収性物品用の透液性シート。
【請求項２】
請求項１に記載の吸収性物品用の透液性シートであって、
厚さ方向を有し、
前記繊維集合体は、前記厚さ方向において、前記織物よりも非肌側に配置され、
前記繊維集合体の親水度は、前記織物の親水度よりも高い
ことを特徴とする吸収性物品用の透液性シート。
【請求項３】
請求項１又は２に記載の吸収性物品用の透液性シートであって、
厚さ方向を有し、
前記織物の構成糸は、連続的に延びる複数の経糸と、前記経糸と前記厚さ方向において互いに交差するように連続的に延びる複数の緯糸とを有し、
前記繊維集合体のうち、最も長い繊維の繊維長は、前記織物の互いに隣り合う経糸同士の最大離間距離と互いに隣り合う緯糸同士の最大離間距離とのうちの少なくとも一方の最大離間距離よりも長く、
前記繊維集合体のうち、最も短い繊維の繊維長は、前記織物の互いに隣り合う経糸同士の最大離間距離と互いに隣り合う緯糸同士の最大離間距離とのうちの少なくとも一方の最大離間距離よりも長い
ことを特徴とする吸収性物品用の透液性シート。
【請求項４】
請求項１から３のいずれか１項に記載の吸収性物品用の透液性シートであって、
前記繊維集合体は、前記織物よりも肌側に設けられた肌側延出部分と、前記織物よりも非肌側に設けられた非肌側延出部分とを含み、前記非肌側延出部分の最大厚みは、前記肌側延出部分の最大厚みよりも大きい
ことを特徴とする吸収性物品用の透液性シート。
【請求項５】
請求項１に記載の吸収性物品用の透液性シートであって、
前記繊維集合体は疎水性繊維を含み、
前記繊維集合体において、単位体積当たりに含まれる前記疎水性繊維の重量が前記単位体積当たりに含まれる前記親水性繊維の重量よりも大きい
ことを特徴とする吸収性物品用の透液性シート。
【請求項６】
請求項１から５のいずれか１項に記載の吸収性物品用の透液性シートであって、
前記織物の撚糸の太さの平均値は、前記繊維集合体の繊維の太さの平均値よりも大きい
ことを特徴とする吸収性物品用の透液性シート。
【請求項７】
請求項１に記載の吸収性物品用の透液性シートであって、
前記繊維集合体が備える前記親水性繊維は、延在方向に沿って複数の溝を有する
ことを特徴とする吸収性物品用の透液性シート。
【請求項８】
請求項３に記載の吸収性物品用の透液性シートであって、
前記織物の前記構成糸で囲まれる空間内に前記繊維集合体が存在している
ことを特徴とする吸収性物品用の透液性シート。
【請求項９】
請求項８に記載の吸収性物品用の透液性シートであって、
前記空間の平面視において、前記繊維集合体の繊維が存在する領域は、前記繊維集合体の繊維が存在しない領域よりも小さい
ことを特徴とする吸収性物品用の透液性シート。
【請求項１０】
請求項１ないし請求項９のいずれか１項に記載の透液性シートと、
液体を吸収する吸収性コアと、
前記透液性シートと前記吸収性コアとの間に設けられたシート部と
を備える吸収性物品であって、
前記シート部の親水度は、前記透液性シートに含まれる繊維集合体の親水度よりも高い
ことを特徴とする吸収性物品。
【発明の詳細な説明】
【技術分野】
【０００１】
本発明は、吸収性物品用の透液性シートに関する。
【背景技術】
【０００２】
生理用ナプキンや使い捨ておむつ等の吸収性物品用の透液性表面シートには、経血や尿等の排出物をスムーズに吸収体に移行させることや、吸収体に一旦吸収された液の逆戻り（リウェット）を防止することが要求される。
【０００３】
吸液性の優れたシートとして、例えば、特許文献１には、目の粗い織物と不織布とを交絡させて、充分な強度と優れた形態安定性を備える低密度織物が開示されている。また、特許文献１の低密度織物は、織物を構成する繊維素材によって、柔らかい風合いをもち、取り扱いやすく優れた吸液性を併せて備えている。
【０００４】
しかし、そのような織物と不織布とを交絡させた複合シートは、透液性に優れているものの、ある程度の量の液体がシートを透過すると、シート中に液体が引き込まれにくくなり、スムーズに吸収体に移行されずに、シート表面に拡散されてしまう可能性がある。シート表面に液体が拡散されると、使用者にべたつきを感じさせてしまい、使用感が低下する虞がある。また、シートが有する優れた吸液性により、体圧等によって液が逆戻りしようとする際にシートが液体を引き込もうとするため、シート表面に液戻りが発生する可能性がある。
【先行技術文献】
【特許文献】
【０００５】
【特許文献１】特開平１１−１７０４１３号公報
【発明の概要】
【発明が解決しようとする課題】
【０００６】
本発明は、上記のような従来の問題に鑑みてなされたものであって、その目的は、織物が液体を吸収する際に液体が拡散するのを軽減し、織物や吸収体に吸収保持された液体の液戻りを抑制する吸収性物品用の透液性シートを提供することにある。
【課題を解決するための手段】
【０００７】
上記目的を達成するための主たる発明は、疎水性を有する織物と、親水性繊維を備えた不織の繊維集合体であって、一部の繊維が前記織物と交絡している繊維集合体と、を有する吸収性物品用の透液性シートである。
本発明の他の特徴については、本明細書及び添付図面の記載により明らかにする。
【発明の効果】
【０００８】
本発明によれば、織物の素材による風合いを保ちつつ、織物が有する疎水性によって、液体は織物に保持されずに織物と交絡している繊維集合体に引き込まれ、繊維集合体を伝ってさらにその下層の吸収体に素早く移行される。それにより、織物表面に液体が拡散されるのを抑制する。また、着用中に体圧が加わって液体が逆戻りしようとしても、最も肌側にある織物が疎水性を有していることから液体を引き込みにくく、液戻り（リウェット）を抑制することができる吸収性物品用の透液性シートを提供できる。
【図面の簡単な説明】
【０００９】
【図１】図１は、生理用ナプキン１を肌側から見た平面図である。
【図２】図２は、生理用ナプキン１を非肌側から見た平面図である。
【図３】図３は、図１のＸ−Ｘ線に沿う断面図である。
【図４】図４は、表面シート３の一部拡大図である。
【図５】図５は、表面シート３を織物４０と繊維集合体５０とに分離した状態を示す図である。
【図６】図６は、図４に示す撚糸のＣ１〜Ｃ４を含む部分の拡大図である。
【図７】図４のＹ−Ｙ線に沿う断面図である。
【図８】繊維集合体５０の繊維５１の一例における、繊維６０の拡大図である。
【発明を実施するための形態】
【００１０】
本明細書及び添付図面の記載により、少なくとも以下の事項が明らかとなる。
疎水性を有する織物と、親水性繊維を備えた不織の繊維集合体であって、一部の繊維が前記織物と交絡している繊維集合体と、を有する吸収性物品用の透液性シートである。
【００１１】
このような吸収性物品用の透液性シートによれば、織物が疎水性を有することで液体を引き込みにくくなり、織物の構成糸間に液体が誘導される。織物と交絡している繊維集合体が親水性繊維を有していることから液体を引き込んで保持し、液体がより下層に誘導され易くなり、織物表面に液体が拡散されるのを抑制する。また、着用中に体圧が加わって液体が逆戻りしようとしても、最も肌側にある織物が疎水性を有していることから液体を引き込みにくく、液戻り（リウェット）を抑制することができる。
【００１２】
かかる吸収性物品用の透液性シートであって、厚さ方向を有し、前記繊維集合体は、前記厚さ方向において、前記織物よりも非肌側に配置され、前記繊維集合体の親水度は、前記織物の親水度よりも高いことが望ましい。
【００１３】
このような吸収性物品用の透液性シートによれば、織物の親水度よりも高い親水度を有する繊維集合体が織物に対して非肌側に配置されていることで、液体は親水度の高い繊維集合体に引き込まれることとなり、織物の表面で液体が拡散するのを抑制できる。
【００１４】
かかる吸収性物品用の透液性シートであって、厚さ方向を有し、前記織物の構成糸は、連続的に延びる複数の経糸と、前記経糸と前記厚さ方向において互いに交差するように連続的に延びる複数の緯糸とを有し、前記繊維集合体のうち、最も長い繊維の繊維長は、前記織物の互いに隣り合う経糸同士の最大離間距離と互いに隣り合う緯糸同士の最大離間距離とのうちの少なくとも一方の最大離間距離よりも長く、前記繊維集合体のうち、最も短い繊維の繊維長は、前記織物の互いに隣り合う経糸同士の最大離間距離と互いに隣り合う緯糸同士の最大離間距離とのうちの少なくとも一方の最大離間距離よりも長いことが望ましい。
【００１５】
このような吸収性物品用の透液性シートによれば、織物の隣り合う経糸又は緯糸の最大離間距離よりも繊維集合体の繊維の繊維長の方が長いことで、繊維集合体の繊維が織物の構成糸によく絡み、なおかつ繊維集合体の繊維が吸収体側へ延びていくことができる。そうすることで、織物に接触した液体が、絡んだ繊維集合体の繊維を伝って液体が吸収体に誘導され易くなり、液体の拡散を抑制できる。
【００１６】
かかる吸収性物品用の透液性シートであって、前記繊維集合体は、前記織物よりも肌側に設けられた肌側延出部分と、前記織物よりも非肌側に設けられた非肌側延出部分とを含み、前記非肌側延出部分の最大厚みは、前記肌側延出部分の最大厚みよりも大きいことが望ましい。
【００１７】
このような吸収性物品用の透液性シートによれば、繊維集合体の非肌側延出部分の最大厚みの方が大きいことによって、繊維集合体の繊維を伝ってより多くの液体が、繊維集合体よりも下側に配置されている吸収体に入り込み易くなる。
【００１８】
かかる吸収性物品用の透液性シートであって、前記繊維集合体は疎水性繊維を含み、前記繊維集合体において、単位体積当たりに含まれる前記疎水性繊維の重量が前記単位体積当たりに含まれる前記親水性繊維の重量よりも大きいことが望ましい。
【００１９】
このような吸収性物品用の透液性シートによれば、繊維集合体が疎水性繊維を含むことにより、繊維集合体が液体を保持しにくくなり、液体は繊維集合体の繊維を伝って吸収体側に誘導されるようになる。また、着用中に体圧で液体が逆戻りしようとしても、繊維集合体においては、単位体積当たりに含まれる疎水性繊維の重量の方が大きいため、逆戻りしようとした液体を引き込みにくく、液戻りを抑制する。
【００２０】
かかる吸収性物品用の透液性シートであって、前記織物の撚糸の太さの平均値は、前記繊維集合体の繊維の太さの平均値よりも大きいことが望ましい。
【００２１】
このような吸収性物品用の透液性シートによれば、織物の撚糸が太いことで、織物の撚糸同士が形成する格子状の骨格構造が安定し、体圧がかかっても潰れにくく、吸収体までの空間（距離）を確保できることから、織物への液体の液戻りを抑制できる。
【００２２】
かかる吸収性物品用の透液性シートであって、前記繊維集合体が備える前記親水性繊維は、延在方向に沿って複数の溝を有することが望ましい。
【００２３】
このような吸収性物品用の透液性シートによれば、繊維集合体の繊維が複数の溝を有していることから、繊維の外周面が平坦状である場合と比較して液体に接する表面積が大きくなり、また、溝の毛管力で液体が流れやすくなることから、繊維集合体の液体の引き込み性が向上する。
【００２４】
かかる吸収性物品用の透液性シートであって、前記織物の前記構成糸で囲まれる空間内に前記繊維集合体が存在していることが望ましい。
【００２５】
このような吸収性物品用の透液性シートによれば、織物の構成糸で囲まれる空間内に繊維集合体が存在していることで、構成糸間に誘導された液体が繊維集合体に引き込まれ易く、その繊維集合体を伝って液体がさらに吸収体側に誘導されるため、液体の引き込み性を向上させることができる。
【００２６】
かかる吸収性物品用の透液性シートであって、前記空間の平面視において、前記繊維集合体の繊維が存在する領域は、前記繊維集合体の繊維が存在しない領域よりも小さいことが望ましい。
【００２７】
このような吸収性物品用の透液性シートによれば、織物の構成糸で囲まれる空間において、繊維集合体の繊維が存在しない領域の方が大きいことで空間内に隙間も確保でき、織物と繊維集合体の間の通気性を保つことができる。
【００２８】
さらに、上記記載の透液性シートと、液体を吸収する吸収性コアと、前記透液性シートと前記吸収性コアとの間に設けられたシート部とを備える吸収性物品であって、前記シート部の親水度は、前記透液性シートに含まれる繊維集合体の親水度よりも高いことを特徴とする吸収性物品である。
【００２９】
このような吸収性物品によれば、吸収性コアを被覆するシート部の親水度が繊維集合体の親水度よりも高いことで、繊維集合体よりも非肌側に配置されている吸収性コアに液体が引き込まれ易くなり、透液性シートに液体が拡散されるのを抑制する。
【００３０】
＝＝＝実施形態＝＝＝
【００３１】
以下、本発明の吸収性物品として、生理用ナプキンを例に挙げて実施形態を説明する。但しこれに限定されず、本発明は、例えば、おりものシートや尿取りパッド等のその他の吸収性物品に対しても適用可能である。
【００３２】
図１は、生理用ナプキン１（以下「ナプキン１」ともいう）を肌側から見た平面図である。図２は、生理用ナプキン１を非肌側から見た平面図である。図３は、図１のＸ−Ｘ線に沿う断面図である。
【００３３】
ナプキン１は、互いに直交する前後方向と幅方向と厚さ方向とを有する。前後方向において、着用者の下腹部に当接する側を前側といい、着用者の臀部に当接する側を後側という。厚さ方向において、着用者に接する側を肌側といい、その反対側を非肌側という。
【００３４】
図３に示すように、ナプキン１では、厚さ方向の肌側から順に、一対のサイドシート５と、表面シート（透液性シート）３と、吸収体２と、裏面シート４とが積層されている。表面シート３と吸収体２とは、ホットメルト接着剤等の公知の接合手段によって互いに接合されている。表面シート３と裏面シート４とは、平面サイズが吸収体２よりも大きく、吸収体２の平面全体を覆っている。また、互いに積層された表面シート３、裏面シート４及びサイドシート５は、ナプキン１の外周縁に沿って位置する外周シール部８を介して互いに接合されている。
【００３５】
一対のサイドシート５は、図１に示すように、幅方向の両側に設けられ、表面シート３の肌側に前後方向に沿って配置されている。一対のサイドシート５は、表面シート３に公知の接着手段又は溶着手段からなるサイド接合部（図示せず）を介して接合される。サイドシート５を固定するためのサイド接合部は、花柄や幾何学模様等の意匠要素を有する前後方向に沿ったシールラインであってもよい。
【００３６】
また、ナプキン１は、ナプキン１の前後方向の中央領域から幅方向の両外側に延出する一対のウィング部６を有する。ウィング部６は、表面シート３の幅方向の両側部から外側に延出しているサイドシート５、及び、裏面シート４によって形成されている。なお、ナプキン１は、ウィング部６を有さない形態であってもよい。
【００３７】
なお、図示していないが、ナプキン１の柔軟性を向上させるために、表面シート（透液性シート）３と吸収体２との間に比較的繊維密度の高い不織布等から形成された中間シートを配置しても良い。また、吸収体２と裏面シート４との間において、体液の漏れを抑制するために、好ましくは通気性を有する、液不透過性のプラスチックフィルムや不織布等からなる防漏シートを配置してもよい。
【００３８】
図２に示すように、ナプキン１の非肌側面（裏面シート４の非肌側面）には、接着剤が塗布される等した粘着領域１１が設けられている。ナプキン１の使用時に、粘着領域１１は、下着等の肌側面に貼り付けられ、これによりナプキン１は下着等に固定される。図２では、前後方向に長辺を有する長方形状の６個の粘着領域１１が幅方向に間隔を空けて並んでいるが、粘着領域１１の形状や数はこれに限定されない。
【００３９】
同様に、各ウィング部６の非肌側面（裏面シート４の非肌側面）には、ウィング部用粘着領域１２が設けられている。ナプキン１の使用時に、ウィング部用粘着領域１２は、下着等の非肌側面に貼り付けられ、これによりナプキン１は下着等に固定される。図２では、前後方向に長辺を有する長方形状のウィング部用粘着領域１２を各ウィング部６に一つずつ設けているが、ウィング部用粘着領域１２の形状や数はこれに限定されない。また、粘着領域１１及びウィング部用粘着領域１２は、それぞれ、プラスチックフィルム製のセパレータ（図示せず）によって被覆される。
【００４０】
また、ナプキン１は、吸収体２と表面シート３とのうちの少なくとも一方が、その厚さ方向に窪んだ圧縮凹部７（凹部）を有している。本実施形態では、表面シート３の肌側面から表面シート３及び吸収体２が厚さ方向に圧縮され、表面シート３及び吸収体２が接合一体化されている。圧縮凹部７によって、表面シート３の浮き上がりを防止し、経血等が圧縮凹部７に流入した場合には、吸収体２への浸透を促して、拡散を抑えることができる。
【００４１】
表面シート３は透液性であって、厚さ方向において肌側面（上面）３ａとその反対側に位置する非肌側面（下面）３ｂとを有し、織物４０と繊維集合体５０とによって構成される。裏面シート４は、不透液性及び透湿性のプラスチックフィルム、不透液性の不織布、それらのラミネートシート等から形成することができる。サイドシート５は、公知の不織布を用いることができるが、体液の横漏れを効果的に防止するために、疎水性若しくは撥水性を有するシート材を用いることが好ましい。
【００４２】
吸収体２は、経血等の排泄物を吸収して内部に保持する部材であり、図３に示すように、液体を吸収する吸収性コア１０と、吸収性コア１０の保形性及び液拡散性の向上のために吸収性コア１０全体を包被する透液性のコアラップシート２０とを有している。コアラップシート２０には、表面シート３の非肌側に位置するシート部２１（コアラップシート２０の一部分）が含まれる。
【００４３】
吸収性コア１０は、液体吸収性繊維であるパルプ繊維やセルロール系吸収性繊維等に、液体吸収性粒状物である高吸収性ポリマー（所謂ＳＡＰ）等が加えられ、所定の形状に成形されたものである。コアラップシート２０は、液透過性のシートであり、ティッシュペーパーやエアレイド等を例示できる
【００４４】
コアラップシート２０は、吸収性コア１０の全体を覆うように配置され、コアラップシート２０のうち、前後方向に沿った両側縁部２０ａ、２０ｂ同士が吸収性コア１０の幅方向の中央部分における非肌側において互いに積層されている。本実施形態において、コアラップシート２０は一枚の連続するシートから形成されているが、吸収性コア１０の肌側面を覆うシート部と、該シート部とは別体の非肌側面を覆うシート部とに分かれて構成されてもよい。
【００４５】
図４は、表面シート３を肌側から見た場合の一部拡大図であり、図５は、表面シート３を織物４０と繊維集合体５０とに分離した状態を示す図である。図３、図４及び図５に示すように、表面シート３は、肌側面に位置する織物４０と、非肌側面に位置する繊維集合体５０とを含む。織物４０は、図３における部分拡大図及び図５に示すように、繊維集合体５０と対向する下面４０ａと、その反対の肌と接触する面となる上面４０ｂとを有する。織物４０と繊維集合体５０とは、互いに絡み合う（交絡する）ことによって一体化されている。織物４０と繊維集合体を交絡させる方法については、後述する。
【００４６】
織物４０は、図４に示すように、格子状に織り込まれた構成糸４１から構成される。構成糸４１は、複数の経糸４２と、経糸４２と互いに交差する複数の緯糸４３とを有し、厚さ方向において互いに交差することによって複数の織目４５が形成される。織物４０の構成糸４１は、綿糸（コットン繊維）からなる原糸を撚って形成された撚糸である。原糸の材料には、コットン繊維のほかに、麻やパルプ繊維等の天然セルロース繊維、レーヨン等の再生セルロース繊維、アセテート等の半合成セルロース繊維等のセルロース系繊維が好適に使用される。原糸に使用される綿糸としては、太さ１０〜１００綿番手のものが好ましい。このように、主に綿素材等からなる織物４０が表面シート３の肌側に位置していることで、使用者は心地よい肌触りを得られ、肌トラブルも起こりにくくなる。また、織物４０の織り方は、上述のように格子状に織り込まれた平織りに限定されず、綾織り、朱子織り、絡み織りなどの公知の織り方を適宜採用することができる。
【００４７】
上述のように、織物４０の原糸が綿糸等から構成される場合は、織物自体の吸液性は優れているものの、その吸液性故に液体がスムーズに吸収体に移行されずに、織物からなるシート表面に液体が拡散されて、着用者にベタつき感を与えてしまう虞があった。これに対し、本実施形態では、織物４０に対して撥水剤の塗布を行っている。撥水剤の塗布方法としては、一例として、パラフィン系撥水剤０．１％を含有する水系処理浴中にディッピングさせる方法が挙げられる。そのように織物４０に撥水加工を施すことで、織物４０に疎水性が付与される。撥水剤については、パラフィン系に限らず、フッ素系やシリコン系等の既知の撥水剤のうち、肌への刺激が少ないものを適宜選択して使用することもできる。
【００４８】
ここで、上記の「疎水性」とは、織物４０の表面において液体が拡がらず、そして織物４０の表面が９０°よりも大きい接触角を有することを意味する。接触角とは、水平面（水平な表面）を有する織物４０と当該水平面上に滴下された水（液滴）とを接触させた状態において、液体の輪郭曲線と当該水平面との交点における当該輪郭曲線の接線と、当該水平面とがなす角度である。撥水剤を塗布した織物４０の接触角は、９０°よりも大きく、疎水性の表面を有している。
【００４９】
繊維集合体５０は、長繊維を使用したスパンボンド法や短繊維をカード機で一定方向へカーディングを行い、繊維を整えてウェッブを形成する乾式法等の公知の製法によって形成された、フォーミングされて不織布となる前の段階の繊維集合体である。また、繊維集合体５０は、親水性繊維を含む構成繊維５１から形成される。親水性繊維としては、例えば、レーヨン、フィブリルレーヨン等の再生セルロース繊維、コットン、粉砕パルプ等の天然セルロース繊維、アセテート等の半合成セルロースなどが挙げられる。
【００５０】
織物４０と繊維集合体５０とを交絡一体化する方法としては、例えば公知の水流交絡法を用いることができる。水流交絡法による透液性シートの製造工程では、織物４０の資材である連続した格子状の織物の上面に繊維集合体５０の資材である連続した繊維の集合体を積層してなる連続積層体に対して、連続積層体の搬送方向と交差する方向に間隔を空けて配置された複数のノズルから高圧水流を噴射する。それにより、繊維集合体５０の構成繊維５１と織物４０の構成糸４１とが絡み合い、一体化させることができる。また、水の圧力によって、一体化したシートに柄を付与することもできる。
【００５１】
水流交絡を施す際、連続した織物と連続した繊維集合体が積層された上述の連続積層体が金属製のメッシュベルトからなる搬送手段によって搬送され、ノズルから連続積層体の上面に高圧水流を噴射したときに、上面側において繊維集合体の繊維と織物の構成糸とが交絡するとともに、搬送手段と対向する下面側においても搬送手段に当たって跳ね返る水流によって交絡される。また、水流交絡法によれば、搬送手段のメッシュベルトの構成を適宜変更することによって、厚さ、質量、吸収速度、シート強度等について所望のシート特性を備えた表面シート３を得ることができる。
【００５２】
上述したように、疎水性を有した織物４０と、親水性繊維を有する繊維集合体５０とを交絡させた表面シート３をナプキン１の肌側に配置することにより、織物４０が有する疎水性によって織物４０の表面が液体を引き込みにくくなり、液体は、織物４０の構成糸４１間（すなわち、織目４５）に誘導される。そして、織物４０と交絡している繊維集合体５０が親水性を有することから、構成糸４１間に誘導された液体を各構成繊維５１が引き込んで保持する。また、構成繊維５１は吸収体２に向かって延びているため、液体が構成繊維５１を伝って、より下層に位置する吸収体２に誘導され易くなる。その結果、織物４０の表面に液体が拡散されるのを抑制できる。また、ナプキン１を着用中に体圧が加わって液体が逆戻りしようとしても、最も肌側にある織物４０が疎水性を有していることで液体を引き込みにくく、液戻り（リウェット）を防ぐことができる。
【００５３】
また、繊維集合体５０は、上述のように親水性繊維を含んでいるが、親水性繊維だけでなく、疎水性繊維を含んでいてもよい。疎水性繊維としては、ポリエチレンテレフタレート（ＰＥＴ）を含むポリエステル系の熱可塑性樹脂繊維が好適であるが、ポリプロピレン（ＰＰ）、ポリエチレン（ＰＥ）を含むポリオレフィン系の熱可塑性繊維や、ＰＰとＰＥとからなる芯鞘構造の複合繊維、サイド・バイ・サイド型複合繊維等の複合繊維を用いることもできる。
【００５４】
また、繊維集合体５０が疎水性繊維を含む場合の親水性繊維と疎水性繊維の配合割合は、単位体積当たりに含まれる疎水性繊維の重量が、単位体積当たりに含まれる親水性繊維の重量よりも大きいことが好ましい。一例として、疎水性繊維が７０重量％、親水性繊維が３０重量％の割合で配合されることが好ましい。繊維集合体５０に疎水性繊維が含まれることにより、繊維集合体５０自体が液体を保持しにくくなり、液体は繊維集合体５０の構成繊維５１を伝って吸収体２側に誘導され易くなる。また、ナプキン１を着用中に体圧で液体が逆戻りしようとしても、繊維集合体５０の繊維の構成割合として、単位体積当たりに含まれる疎水性繊維の重量の方が大きいため、逆戻りしようとした液体を引き込みにくく、液戻りを抑制する。
【００５５】
また、例として、繊維集合体５０に含まれる親水性繊維は、ＰＥＴ繊維の表面に界面活性剤を塗工することにより、ＰＥＴ繊維表面の接触角を低下させて親水性に改質したものを使用してもよい。この際、用いられる好ましい界面活性剤としては、親水性シリコーンオイル等の非イオン界面活性剤、アニオン界面活性剤、カチオン界面活性剤、両性界面活性剤等が挙げられる。
【００５６】
また、繊維集合体５０は、厚さ方向において織物４０よりも非肌側に配置されており、織物４０に接触した液体（体液）を速やかに非肌側に引き込むためには、繊維集合体５０及びその非肌側に配置された吸収性コア１０を覆うシート部２１の吸液性が、織物４０の吸液性よりも高いことが望ましい。
【００５７】
＜親水度評価＞
この点につき、織物４０、繊維集合体５０及びシート部２１の親水度の評価を沈降試験にて実施した。評価に用いた資材及び試験手順を以下に説明する。
【００５８】
（評価用資材）
Ａ：無漂白であり、且つ事前にフッ素系撥水剤０．１％の濃度によるディッピングを施したガーゼ
Ｂ：レーヨン繊維と、ポリエチレンテレフタレート（ＰＥＴ）繊維（東洋紡株式会社製の７０Ｗ）とを、レーヨン繊維：ＰＥＴ繊維＝７０：３０の質量比で混合した繊維集合体
Ｃ：無漂白のティッシュペーパー
Ｄ：エアレイドパルプ（合繊なし、合繊あり）
（測定方法）
（１）各資材Ａ〜Ｄを５ｇずつ採取して試験片を用意する
（２）円筒型カゴ（銅線径０．４ｍｍ（２６番線）、径５０ｍｍ、深さ８０ｍｍ、線と線との距離２０ｍｍ、全体重量３ｇ）に試験片を均一に詰める
（３）ビーカーに水を約水深２００ｍｍまで溜める
（４）円筒型カゴを横にして、水面上１０ｍｍの高さから静かに落とす
（５）円筒型カゴが水面に接してから水面下に沈むまでの時間を測定する（カゴが斜めに傾いていた場合は最後端が水面下に沈んだ時を終点とする）
【００５９】
測定時には、水を1回毎に交換し、１回毎にカゴの水分は拭き取ることとする。上述の方法で各資材Ａ〜Ｄを水中に落下させ、沈む速度（沈降速度（秒））を測定したところ、Ａのガーゼは１８０秒、Ｂの繊維集合体は４．５秒、シート部２１の一例であるＣは３．３秒、シート部２１の別の一例であるＤは、合繊なしが１．６秒、合繊ありが２．７秒であった。このことから、親水度が高いのは、シート部２１の資材として使用されるＣ又はＤであり、次に親水度が高いのは繊維集合体であることが確認できた。
【００６０】
本実施形態では、織物４０の親水度よりも高い親水度を有する繊維集合体５０を織物４０に対して非肌側に配置することにより、液体は親水度の高い繊維集合体５０に速やかに引き込まれることとなる。それにより、織物４０の表面で液体が拡散するのを抑制できる。
【００６１】
また、吸収性コア１０の肌側に位置するシート部２１の親水度が繊維集合体５０の親水度よりも高いことで、液体は、繊維集合体５０よりも非肌側に設けられたシート部２１に引き込まれ易くなり、さらに吸収性コア１０へと誘導される。液体がスムーズに吸収性コア１０に移行されることで、液体の拡散を抑制できる。
【００６２】
繊維集合体５０は、接着剤等を介さずに交絡によって織物４０と一体化されているので、接着剤等を介して互いに接合する場合に比べて柔軟性に優れている。また、構成繊維５１の一部が、図４に示すように、織物４０の経糸４２と緯糸４３とに絡んだり、まとわり付くように巻回していたり、さらには、構成繊維５１の一部が、撚糸からなる経糸４２と緯糸４３との原糸間に入り込むようにして交絡していることがある。これにより、繊維集合体５０と織物４０とは、安定して一体化される。
【００６３】
繊維集合体５０の構成繊維５１は、繊維長が２５〜６４ｍｍ、好ましくは、３２〜５８ｍｍ、さらに好ましくは３８〜５１ｍｍの短繊維である。この各繊維長を有する構成繊維５１と織物４０の構成糸４１間との長さの関係について、図４及び図６を用いて説明する。先ず、図４に示す織物４０の織目４５のうち、１つの織目４５において、隣り合う経糸４２同士と隣り合う緯糸４３同士のそれぞれの交点をＣ１〜Ｃ４として示している。図６は、図４に示す織目４５のＣ１〜Ｃ４を含む部分の拡大図である。図６では、隣り合う経糸４２同士の離間距離を計るために、先ず、交点Ｃ１とＣ４、及び、交点Ｃ２とＣ３とを直線で結び、Ｃ１−Ｃ４線及びＣ２−Ｃ３線をそれぞれ１０等分する。そして、Ｃ１−Ｃ４線及びＣ２−Ｃ３線上の１０等分した各点のうち幅方向に対向する点同士を、前後方向の前から順に、直線（破線）Ｓ１〜Ｓ９で結んでいく。隣り合う経糸４２のそれぞれの幅方向の内側端が、Ｃ１−Ｃ４線或いはＣ２−Ｃ３線よりも幅方向の外側に位置している場合は、各線Ｓ１〜Ｓ９を経糸４２の幅方向の内側端に接するまで延在させる。そして、各線Ｓ１〜Ｓ９と、隣り合う経糸４２のそれぞれの幅方向の内側端との交点間の距離をＬ１1〜Ｌ１9で示し、Ｌ１1〜Ｌ１9の長さをそれぞれ計測する。例えば、Ｌ１5は、隣り合う経糸４２のそれぞれの幅方向の内側端がＣ１−Ｃ４線及びＣ２−Ｃ３線に対して幅方向の外側にそれぞれ位置しており、経糸４２同士の離間距離は比較的長くなっている。一方、Ｌ１9は、隣り合う経糸４２のそれぞれの幅方向の内側端がＣ１−Ｃ４線及びＣ２−Ｃ３線に対して幅方向の内側に位置しており、経糸４２同士の離間距離は比較的短くなっている。
【００６４】
このような計測を、隣接する４つの織目４５を選択してそれぞれ行い、そのうち最も長いＬ１の長さを、互いに隣り合う経糸４２同士の最大離間距離Ｌ１（図４参照）とする。そして、同様の方法により、図６の交点Ｃ１とＣ２、及び、交点Ｃ３とＣ４を結び、Ｃ１−Ｃ２線及びＣ３−Ｃ４線をそれぞれ１０等分する点同士（前後方向に対向する点同士）を結んだ線、或いはそれを延在させた線と、隣り合う緯糸４３のそれぞれの前後方向の内側端との交点の距離を計測すれば、隣り合う緯糸４３同士の離間距離を計測することが可能である。そのようにして計測された最も長いＬ２の長さを、互いに隣り合う緯糸４３同士の最大離間距離Ｌ２（図４参照）とする。繊維集合体５０の構成繊維５１の繊維長と比較すると、構成繊維５１のうち最も長い繊維長は、隣り合う経糸４２同士の最大離間距離Ｌ１と隣り合う緯糸４３同士の最大離間距離Ｌ２とのうちの少なくとも一方の最大離間距離よりも長い。また、構成繊維５１のうち最も短い繊維長であっても、同様に、隣り合う経糸４２同士の最大離間距離Ｌ１と隣り合う緯糸４３同士の最大離間距離Ｌ２とのうちの少なくとも一方の最大離間距離よりも長くなっている。
【００６５】
すなわち、織物４０の隣り合う経糸４２又は緯糸４３の最大離間距離よりも繊維集合体５０の構成繊維５１の繊維長の方が長いことで、繊維集合体５０の構成繊維５１が織物４０の構成糸４１によく絡み合い、なおかつ繊維集合体５０の繊維５１が吸収体２側へ延びているため、織物４０に接触した液体が、絡んだ繊維集合体５０の構成繊維５１を伝って吸収体２に引き込まれ易くなり、液体の拡散を抑制できる。
【００６６】
図７は、図４のＹ−Ｙ線に沿う断面図であり、表面シート３の非肌側に位置するシート部２１及び吸収性コア１０を仮想線で示している。図７を参照すると、表面シート３において、繊維集合体５０の一部の構成繊維５１は、織物４０よりも厚さ方向において肌側若しくは非肌側に延出している。具体的には、繊維集合体５０は、織物４０の上面４０ｂよりも肌側に設けられた肌側延出部分５２と、織物４０の下面４０ａよりも非肌側に設けられた非肌側延出部分５３とを含んでいる。非肌側延出部分５３は、水流交絡法によって形成される時に、高圧水流が直接噴射された部分である。一方で肌側延出部分５２は、高圧水流が噴射された際に下方に位置していた織物４０の格子状の構成糸４１及び構成糸４１間を貫通して搬送手段であるメッシュベルト側に延出した部分である。
【００６７】
また、図７に示すように、織物４０の上面４０ｂから肌側延出部分５２の最も肌側に延出している点５１ａまでの厚みを肌側延出部分５２の最大厚みＤ１とし、織物４０の下面４０ａから非肌側延出部分５３の最も非肌側に延出している点５１ｂまでの厚みを非肌側延出部分５３の最大厚みＤ２とすると、非肌側延出部分５３の最大厚みＤ２は、肌側延出部分５２の最大厚みＤ１よりも大きいことが好ましい。
【００６８】
最大厚みＤ１及び最大厚みＤ２は見掛けの厚さであり、その厚さ寸法の測定は、図７に示すように、まず表面シート３を好ましくは繊維集合体５０の厚さ方向に沿って切断して、切断面の拡大写真をキーエンス社製のデジタルマイクロスコープＶＨＸ−１０００等を用いて撮影する。この拡大写真に基づいて、織物４０の上面４０ｂから肌側延出部分５２の最も肌側に延出している点５１ａまでの離間寸法（Ｄ１）を測定し、織物４０の下面４０ａから非肌側延出部分５３の最も非肌側に延出している点５１ｂまでの離間寸法（Ｄ２）を測定する。
【００６９】
このように、繊維集合体５０の非肌側延出部分５３の最大厚みＤ２の方が大きいことによって、繊維集合体５０の繊維５１を伝ってより多くの液体が非肌側に引き込まれ、繊維集合体５０よりも非肌側に配置されている吸収体２に液体を速やかに移行できる。
【００７０】
また、そのような非肌側部分の厚みを確保するためには、ナプキン１の着用中に体圧がかかっても潰れにくい安定した骨格を有する織物４０を形成する必要がある。この点につき、織物４０の撚糸の太さと、繊維集合体５０の繊維５１の太さとの関係について説明する。織物４０の撚糸の太さは、まず、撚糸の繊度を不作為に、例えば３０箇所計測し、計測した値の平均値を求める。次に、繊維５１も同様に、無作為に３０箇所繊度を計測し、計測した値の平均値を求める。本実施形態の撚糸である構成糸４１を、例として、３０綿番手のものを使用した場合、撚糸の太さ（繊度）の平均値は、約１９．６８ｔｅｘ（約１９７ｄｔｅｘ）である。これに対し、繊維５１の太さ（繊度）の平均値は、約３．４ｄｔｅｘ（０．３４ｔｅｘ）であり、従って、撚糸の太さの平均値は、繊維集合体５０の繊維５１の太さの平均値よりも大きい。
【００７１】
撚糸が太いことで、織物４０の撚糸同士が形成する格子状の骨格構造が安定したものとなり、ナプキン１の着用中に体圧がかかっても潰れにくく、吸収体２までの空間（距離）を確保できることから、織物４０への液体の液戻り（リウェット）を抑制できる。
【００７２】
尚、原糸に使用される綿糸としては、太さ１０〜１００綿番手のものを使用することが好適であるが、一番細い１００綿番手の撚糸であっても、その太さの平均値は、構成繊維５１の太さの平均値よりも大きい。
【００７３】
図８は、繊維集合体５０を構成する親水性繊維の一例である、親水性繊維６０の拡大図である。かかる親水性繊維６０は、親水化処理を施した熱可塑性樹脂繊維、例えば親水性ＰＥＴ繊維であり、その延在方向に沿って複数の溝６１を有する。複数の溝６１を有することによって、外周面が平坦状である場合と比較して液体に接する表面積が大きくなり、また、溝６１の毛管力で液体が流れやすくなることから、液体の引き込み性が向上する。
【００７４】
繊維集合体５０は、図４に示すように、織物４０の構成糸４１である経糸４２と緯糸４３とに囲まれる空間内、つまり織目４５に存在していることが好ましい。織物４０の構成糸４１で囲まれる空間内に、織物４０と絡み合いながら繊維集合体５０が存在していることで、構成糸４１間に誘導された液体がスムーズに繊維集合体５０に引き込まれ、その繊維集合体５０を伝って液体がさらに吸収体２側に誘導される。これにより、液体の引き込み性を向上できる。
【００７５】
また、織物４０の構成糸４１で囲まれる空間（織目４５）の平面視において、繊維集合体５０の構成繊維５１が、当該空間内に存在する領域は、同空間内に存在しない領域よりも小さくなっていてもよい。つまり、織物４０の構成糸４１で囲まれる空間内には、織物４０と絡み合っている構成繊維５１が存在するものの、存在していない領域の方が大きくてもよい。尚、図４に示す織目４５は、いずれも構成繊維５１が存在していない領域の方が大きいが、全ての空間（織目４５）が同様である必要はなく、そのような空間が少なくとも１つあればよい。
【００７６】
繊維集合体５０の構成繊維５１が存在しない領域の方が大きいことで、織物４０の構成糸４１で囲まれる空間内に隙間も確保でき、織物４０と繊維集合体５０との間の通気性を保つことができる。
【００７７】
＝＝＝その他の実施の形態＝＝＝
【００７８】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００７９】
上述の実施形態において、織物４０の原糸として綿糸を使用しているが、綿糸は、漂白を施していない、いわゆる生成りの綿糸を使用してもよい。無漂白である生成りの生地には、天然の色素、綿カス（綿の葉や茎の破片）及び若干の油脂分等が含まれるため、表面シート３の色は薄茶色のナチュラルな色合いになり、天然材料を使用した肌に優しい温かみのある製品の印象を与えることができる。また、漂白処理された白色のシートを使用する場合に比べて、吸収体２に吸収された経血の赤味が抑えられるため、月経が始まって間もない未成年者等の着用者に対しても、経血を直接視認することによる不安感を軽減することができる。
【００８０】
また、吸収性コア１０を被覆するシート部２１は、未漂白のパルプ繊維を含んでいてもよい。例えば、上述の無漂白の織物４０を含む表面シート３と共に使用した場合、未漂白パルプ繊維の天然材料由来の薄茶色により、よりナチュラルな肌に優しい印象を与えることができるだけでなく、経血の隠蔽性及び抗菌性に寄与しうる。
【００８１】
上述の実施形態においては、本発明に係る吸収性物品１用の透液性シートとして、吸収体２よりも肌側に配置された表面シート３について説明したが、吸収性物品１に使用されるシート、例えば、表面シートの内面側に位置する中間シート、コアカバーシート等として使用することもできる。
【符号の説明】
【００８２】
１  生理用ナプキン（吸収性物品）
２  吸収体
３  表面シート（透液性シート）
３ａ  肌側面
３ｂ  非肌側面
４  裏面シート
５  サイドシート
６  ウィング部
７  圧縮凹部
８  外周シール部
１０  吸収性コア
１１  粘着領域
１２  ウィング部用粘着領域
２０  コアラップシート
２０ａ、２０ｂ  両側縁部
２１  シート部
４０  織物
４０ａ  下面
４０ｂ  上面
４１  構成糸
４２  経糸
４３  緯糸
４５  織目
５０  繊維集合体
５１  構成繊維
５２  肌側延出部分
５３  非肌側延出部分
６０  親水性繊維
６１  溝
Ｌ１、Ｌ２  最大離間距離
Ｄ１、Ｄ２  最大厚み
Ｃ１〜Ｃ４  交点
【図１】
2020075017.tif 000003
【図２】
2020075017.tif 000004
【図３】
2020075017.tif 000005
【図４】
2020075017.tif 000006
【図５】
2020075017.tif 000007
【図６】
2020075017.tif 000008
【図７】
2020075017.tif 000009
【図８】
2020075017.tif 000010